Brevet FR2744115A1 — publié le 19970801

La présente invention consiste à traiter des surfaces minérales (ex: silice) dans le but de les rendre hydrophobes selon un procédé simplifié. Actuellement les surfaces en silice peuvent être rendues hydrophobes par silanisation. Ce procédé consiste à greffer sur ces surfaces des molécules d'alkyltrichlorosilanes, une fois qu'elles sont parfaitement nettoyées. A ce jour la décontamination de telles surfaces peut être obtenue grâce à l'action de l'acide sulfurique et de l'eau oxygénée suivi d'un traitement à l'ozone en présence d'un rayonnement ultra-violet. Ce dernier traitement produit de l'oxygéne radicalaire super oxydant selon la réaction: Nous proprosons un procédé beaucoup plus simple et moins polluant pour produire l'oxyoéne radicalaire selon la réaction: H202---catalyseur--- > H20 + 0 La cinétique de cette réaction peut être modulée grâce à l'utilisation d'un catalyseur peu coûteux le perchlorure de fer (en autres). Un tel procédé évite non seulement l'utilisation de l'acide sulfurique ( produit particulièrement polluant), mais aussi la rejet de l'ozone dans la biomasse. La deuxième étape, actuellement utilisée consiste à silaniser la surface ainsi décontaminée par trempage dans un mélange d'hexadécane et d'un solvant chloré en présence d'un alkyltrichlorosilane. Ce procédé est non seulement coûteux mais aussi polluant ( ex: le tétrachlorure de carbone est connu pour ses propriétés tératogénes ). Le procédé que nous préconisons fait appel à des solvants classiques couramment utilisés tels que le gas-oil ou des alcanes légers (ex: o.ctane). Le trempage dans de tels solvants en présence d'alkyltrichlorosilanes ( au maximum 10-2 molellitre) conduit, au bout de 30 minutes au plus, à une surface hydrophobe dont la tension critique est del 'ordre de22 mNm L selon le. critère deZisman. Le procédé décrit selon la présente innovation est particulièrement destiné à rendre hydrophobes toutes surfaces et particules, telles que: Lames de verre ordinaire (ex: lames de microscope) Tubes de verre (ex: niveaux à bulle) Produits en verre plat ( ex: vitres, mirroirs, plateaux, etc..) Produitsemverresoufflé-(ex-: bouteilles et flacons divers) Produits en verre travaillé ( ex: rétroviseurs, vaisselle) Sables utilisés dans le ravalement de façades Sables à forte teneur en silice (ex: sable à béton, chantier B.T.P) Sables utilisés dans les jardins publics (ex: bacs à sable) Le procédé décrit selon la présente invention, utilisé seulement dans son étape de décontamination, est applicable à tout les minéraux et polymères organiques (acide humiques et fulviques) insolubles dans l'eau, et en particulier au décapage des sols. - Revendications - 1) Procédé pour rendre hydrophobes les surfaces de verre, les particules en silice. et autres minéraux. par silanisation après procédé de décontamination caractérisé par l'emploi d'un catalyseur tel que le perc.hlorure de fer pour la production d'oxygéne radicalaire à partir d'eau oxygénée lors de l'étape de décontamination 2) Procédé pour rendre hydrophobes surfaces de verre, les particules en silice, et autres minéraux selon la revendication 1, caractérisé par l'utilisation de solvants classiques tels que les alcanes légers comme milieu de silanisation. 3) Procédé pour rendre hydrophobes surfaces de verre, les particules en silice, et autres minéraux selon les revendications 1 et 2, caractérisé par le trempage de 30 minutes au plus des surfaces de verre, des particules en silice, et autres minéraux dans une solution contenant des molécules d'âlkyltrichlorosilanes avec une quantité maximale de 10-2 mole/litre.